표 1 의 조성 을 가지 는 발명 강 들 및 종래 강 들 을 연속 주조법 에 의해 슬라브 로 제조 하 였 다 . 이 슬라브 에 표 2 와 같 은 침질 처리 및 열간 압연 을 수행 하 여 발 명재 들 을 제조 하 였 다 . 이때 , 전 강종 의 압연 시 누적 압 하비 는 70 % 이상 으로 하 였 다 . 　 쉽 게 비교 할 수 있 도록 표 2 의 발 명재 들 , 비 교재 들 및 표 1 의 종래 강 들 의 Ti / N , N / B , Al / N , Nb / N , V / N , ( Ti + 2 Al + 4 B + Nb + V ) / N 을 표 3 에 나타내 었 다 .